(57)【要約】 【課題】  低背で大電流に対応可能で、低価格の閉磁路コイルおよびその製造方法を提供すること。【解決手段】  複合磁性材料と予め巻線された空芯コイルとを共に型１又は外郭ケースに注入し、トロイダル形状、楕円形状、又は四角形状のコアに、磁性粉末と非磁性樹脂とを混合した前記複合磁性材料からなる巻線コイルとで構成される閉磁路コイルにおいて、前記複合磁性材料を１００ｖｏｌ％とした時に、前記磁性粉末を６０ｖｏｌ％以上から８３ｖｏｌ％以下の範囲で混合し、キュアして形成された閉磁路コイルにすること。【選択図】  図１
2008034617.tif 000002
【特許請求の範囲】
【請求項１】
磁性粉末と非磁性樹脂とを混合した複合磁性材料からなるコアと巻線コイルとで構成される閉磁路コイルにおいて、前記コアは、前記複合磁性材料を１００ｖｏｌ％とした時に、非磁性樹脂に対して、前記磁性粉末を６０ｖｏｌ％以上から８３ｖｏｌ％以下の範囲で混合し、キュアして形成されたことを特徴とする閉磁路コイル。
【請求項２】
予め巻線された空芯コイルと前記複合磁性材料とを共に型又は外郭ケースに注入し、キュアして形成されたことを特徴とする請求項１記載の閉磁路コイル。
【請求項３】
前記閉磁路コイルの形状が、トロイダル形状、楕円形状、又は四角形状にしたことを特徴とする請求項１又は請求項２記載の閉磁路コイル。
【請求項４】
磁性粉末と非磁性樹脂とを混合した複合磁性材料からなるコアと巻線コイルで構成した閉磁路コイルの製造方法において、前記コアは、前記複合磁性材料を１００ｖｏｌ％とした時に、非磁性樹脂に対して、前記磁性粉末を６０ｖｏｌ％以上から８３ｖｏｌ％以下の範囲で混合し、キュアして形成する工程を含むことを特徴とする閉磁路コイルの製造方法。
【請求項５】
前記コアを予め巻線された空芯コイルと前記複合磁性材料とを共に型又は外郭ケースに注入し、キュアして形成する工程を含むことを特徴とする請求項４記載の閉磁路コイルの製造方法。
【請求項６】
前記コアをトロイダル形状、楕円形状、又は四角形状にした型又は外郭ケースに注入し、キュアして形成する工程を含むことを特徴とする請求項５記載の閉磁路コイルの製造方法。
【発明の詳細な説明】
【技術分野】
【０００１】
本発明は、民生用や産業用電子機器等に使用される閉磁路コイルおよびその製造方法に関する。
【背景技術】
【０００２】
民生用や産業用電子機器等に使用される閉磁路コイルに用いられるコアの形状は、トロイダル形状やロの字形状が一般的である。トロイダルのコア形状の場合は、手動巻線が主流で、ロの字コア形状の場合は、半自動巻線が主流である。どちらのコア形状でも自動巻線できる自動巻線機が存在する。しかし、加工スピードが遅く、自動巻線可能な線径に制約があるという生産技術上の問題点があった。
【０００３】
また、コアがトロイダル形状の巻線の場合には、塗装等を施したコアへ直接巻線を施し、コアがロの字形状の巻線の場合には、円筒形歯車ボビンを用いて巻線を施すのが一般的である。従来の巻線法では、コア形状、強度、ボビンの形状に依存して製造工程が大幅に変動するので、大電流定格に対応した小型化の閉磁路コイルの製造は非常に困難になるという製造上の問題点があった。更に、このような巻線の場合は、閉磁路コイル製造工程の中で、巻線工程が最も製造時間が長いので、加工費が増大し、コストに制約があるという問題点があった。
【０００４】
ところで、強磁性金属粉末と強磁性金属粉末を被覆する絶縁材であるシリコーン樹脂を、強磁性金属粉末に対して、１．０〜６．０ｗｔ％含む圧粉体から構成され、シリコーン樹脂が有機チタンモノマーにより架橋された磁心が、特許文献１に開示されている。
【０００５】
特許文献１では、絶縁体としてシリコーン樹脂を用い、シリコーン樹脂の架橋剤として有機チタンモノマーを用い、強磁性金属粉末と混合した後の乾燥工程の乾燥温度を特定することで、強度および耐電圧性に優れた磁心を作製している。
【０００６】
【特許文献１】特開２００５−２６８６８５号公報
【発明の開示】
【発明が解決しようとする課題】
【０００７】
上述した特許文献１では、シリコーン樹脂の架橋剤として有機チタンモノマーを用い、かつ強磁性金属粉末と混合した後の乾燥工程の乾燥温度を特定し、乾燥した混合物にコイルを配置した後に加圧成形することで、強度及び耐電圧性に優れた磁心を得ているので、乾燥工程以降の工程が複雑で、工程削減によるコスト削減に制約があるという問題点があった。
【０００８】
本発明は、上述した問題点を解決すべくなされたもので、その技術課題は、低背で大電流に対応可能で、低価格の閉磁路コイルおよびその製造方法を提供することである。
【課題を解決するための手段】
【０００９】
上記目的を達成するための第１の発明は、磁性粉末と非磁性樹脂とを混合した複合磁性材料からなるコアと巻線コイルとで構成される閉磁路コイルにおいて、前記コアは、前記複合磁性材料を１００ｖｏｌ％とした時に、非磁性樹脂に対して、前記磁性粉末を６０ｖｏｌ％以上から８３ｖｏｌ％以下の範囲で混合し、キュアして形成された閉磁路コイルである。
【００１０】
上記目的を達成するための第２の発明は、予め巻線された空芯コイルと前記複合磁性材料とを共に型又は外郭ケースに注入し、キュアして形成された閉磁路コイルである。
【００１１】
上記目的を達成するための第３の発明は、前記閉磁路コイルの形状が、トロイダル形状、楕円形状、又は四角形状にした閉磁路コイルである。
【００１２】
上記目的を達成するための第４の発明は、磁性粉末と非磁性樹脂とを混合した複合磁性材料からなるコアと巻線コイルとで構成した閉磁路コイルの製造方法において、前記コイルは、前記複合磁性材料を１００ｖｏｌ％とした時に、非磁性樹脂に対して、前記磁性粉末を６０ｖｏｌ％以上から８３ｖｏｌ％以下の範囲で混合し、キュアして形成する工程を含む閉磁路コイルの製造方法である。
【００１３】
上記目的を達成するための第５の発明は、予め巻線された空芯コイルと前記複合磁性材料とを共に型又は外郭ケースに注入し、キュアして形成する工程を含む閉磁路コイルの製造方法である。
【００１４】
上記目的を達成するための第６の発明は、前記コアをトロイダル形状、楕円形状、又は四角形状にした型又は外郭ケースに注入し、キュアして形成する工程を含む閉磁路コイルの製造方法である。
【発明の効果】
【００１５】
本発明によれば、磁性粉末と非磁性樹脂とを混合した複合磁性材料からなるコアと巻線コイルとで構成される閉磁路コイルにおいて、前記コアは、前記複合磁性材料を１００ｖｏｌ％とした時に、非磁性樹脂に対して、前記磁性粉末を６０ｖｏｌ％以上から８３ｖｏｌ％以下の範囲で混合し、キュアして形成される複合磁性材料と予め巻線された空芯コイルとを共に型又は外郭ケースに注入し、トロイダル形状、楕円形状、又は四角形状のコアにキュアして形成された閉磁路コイルにすることで、加圧成形を必要としない複合磁性材料の形態を実現し、乾燥工程以降の工程を単純化（加圧成形工程不要で、比較的低温のキュア工程）し、自由な形状に容易に設計できるので、低背で大電流に対応可能な、低価格の閉磁路コイルの提供が可能になる。
【００１６】
また、磁性粉末と非磁性樹脂とを混合した複合磁性材料からなるコアと巻線コイルで構成した閉磁路コイルの製造方法において、前記コアは、前記複合磁性材料を１００ｖｏｌ％とした時に、前記磁性粉末を６０ｖｏｌ％以上から８３ｖｏｌ％以下の範囲で混合し、キュアして形成する複合磁性材料と予め巻線された空芯コイルとを共にトロイダル形状、楕円形状、又は四角形状にした型又は外郭ケースに注入し、キュアして形成する工程を含む閉磁路コイルの製造方法により、加圧成形を必要としない複合磁性材料の形態の製造方法を実現し、乾燥工程以降の工程を単純化（加圧成形工程不要で、比較的低温のキュア工程）し、自由な形状に容易に設計が可能な閉磁路コイルの製造方法が得られる。
【００１７】
その結果、低背で大電流に対応可能で、低価格の閉磁路コイルおよびその製造方法の提供が可能になる。
【発明を実施するための最良の形態】
【００１８】
本発明を実施するための最良の形態に係る閉磁路コイルおよびその製造方法を以下に図面を参照して詳細に説明する。
【００１９】
図１は、本発明の閉磁路コイルを製造するためのトロイダル形状にした型又は外郭ケースの外観を示す平面図である。図２は、本発明の閉磁路コイルを製造するためのトロイダル形状にした型又は外郭ケースの外観を示す側面図である。図３は、本発明の閉磁路コイルを製造するための楕円形状にした型又は外郭ケースの外観を示す平面図である。図４は、本発明の閉磁路コイルを製造するための楕円形状にした型又は外郭ケースの外観を示す側面図である。図５は、本発明の閉磁路コイルを製造するための四形状にした型又は外郭ケースの外観を示す平面図である。図６は、本発明の閉磁路コイルを製造するための四形状にした型又は外郭ケースの外観を示す側面図である。図７は、本発明の閉磁路コイルにおける空芯コイルの外観を示す図で、図７（ａ）はトロイダル形状の空芯コイルの側面図で、図７（ｂ）はトロイダル形状の空芯コイルの平面図で、図７（ｃ）は四角形状の空芯コイルの側面図で、図７（ｄ）は四角形状の空芯コイルの上面図である。図８は、空芯コイルを巻線する巻線機を示す外観斜視図である。図９は、本発明の閉磁路コイルの平面図である。図１０は、図９の本発明の閉磁路コイルにおける右側面図である。図１１は、図９の本発明の閉磁路コイルにおける断面図である。図１２は、本発明の閉磁路コイルの磁性粉末の含有率（ｖｏｌ％）と透磁率（μ）の相関を示すグラフである。
【００２０】
本発明を実施するための最良の形態に係る閉磁路コイルおよびその製造方法では、磁性粉末と非磁性樹脂とを混合した複合磁性材料で、前記複合磁性材料を１００ｖｏｌ％とした時に、非磁性樹脂に対して、前記磁性粉末を６０ｖｏｌ％以上から８３ｖｏｌ％以下の範囲で混合し、キュアして形成される複合磁性材料から構成される。本発明の複合磁性材料を構成する磁性粉末としては、Ｆｅ、Ｆｅ−Ｎｉ−Ｍｏ(スーパーマロイ)、Ｆｅ−Ａｌ−Ｓｉ（センダスト）、Ｆｅ−Ｃｏ、Ｆｅ−Ｓｉ、Ｆｅ−Ｐ等が用いられる。本発明を実施するための最良の形態に係る閉磁路コイルに好適な磁性粉末の材質は必要な磁気特性に応じて適切な材質を選択すれば良い。低背で、大電流に対応可能で、低価格の本発明の閉磁路コイルには、飽和磁束密度が高く、かつ保磁力の小さいＦｅ−Ｓｉ系合金であるＳｉ６．５ｗｔ％−残部Ｆｅ合金が好適である。磁性粉末を構成する粒子の形状は特に制限がないが、高磁界までインダクタンスを大きく保つには、球状の粉末もしくは楕円状の粉末が好適である。
【００２１】
磁性粉末は、必要な組成のインゴットを振動ミル等で粗粉砕し、この粗粉砕粉をボールミル等の粉砕機で粉砕して作製する。なお、ガスアトマイズ法、回転ディスク法、水平アトマイズ法等により磁性粉末を作製できる。磁性粉末は、１５０μｍ以上の平均粒径を有するのが好適である。２００μｍを超えると透磁率は増大するものの、コアロスが大きくなり、発熱、効率に影響が出てくる。
【００２２】
本発明を実施するための最良の形態における閉磁路コイルの磁性粉末は、Ｓｉを６．５ｗｔ％、残部Ｆｅからなる磁性粉末を７７．０ｖｏｌ％と非磁性樹脂であるエポキシ樹脂２３．０ｖｏｌ％とをあわせて１００ｖｏｌ％になるように秤量する。非磁性樹脂であるエポキシ樹脂は、２液硬化タイプのものを架橋剤として用いる。図１２に示すように、磁性粉末が８３．１〜１００ｖｏｌ％でエポキシ樹脂０〜１６．９ｖｏｌ％で、あわせて１００ｖｏｌ％にした複合磁性材料では、流動性がなく、十分な混合分散ができないために、ペースト化が困難であった。また、磁性粉末が、５０ｖｏｌ％以下で、エポキシ樹脂５０ｖｏｌ％以下にして、あわせて１００ｖｏｌ％にした複合磁性材料では、必要な周波数での磁心コアの透磁率μが４程度と小さいので、製品化が困難になる。また、磁性粉末が、７５ｖｏｌ％未満では、沈降防止用に新たな添加剤を添加して、沈降を防止する必要がある。本発明を実施するための最良の形態における閉磁路コイルの磁性粉末は、Ｓｉを６．５ｗｔ％、残部Ｆｅからなる磁性粉末を６０．０以上で８３．０ｖｏｌ％以下で、非磁性樹脂であるエポキシ樹脂１７．０ｖｏｌ％以上で４０．０ｖｏｌ％以下にして、あわせて１００ｖｏｌ％にした複合磁性材料では、必要な周波数での磁心コアの透磁率μが高く、ペースト化が容易である。なお、磁性粉末の含有率（ｖｏｌ％）は、磁性粉末と非磁性樹脂とを合わせて１００ｖｏｌ％とした時の磁性粉末の割合を示す。
【００２３】
なお、本発明の複合磁性材料を構成する磁性粉末は、Ｆｅ、Ｆｅ−Ｎｉ−Ｍｏ(スーパーマロイ)、Ｆｅ−Ａｌ−Ｓｉ（センダスト）、Ｆｅ−Ｃｏ、Ｆｅ−Ｓｉ、Ｆｅ−Ｐ等においても、その組成に依存しないで、同様の効果を奏する。本発明では、磁性粉末として（Ｆｅ、Ｆｅ−Ｎｉ−Ｍｏ(スーパーマロイ)、Ｆｅ−Ａｌ−Ｓｉ（センダスト）、Ｆｅ−Ｃｏ、Ｆｅ−Ｓｉ、Ｆｅ−Ｐ等）６０．０ｖｏｌ％以上で８３．０ｖｏｌ％以下で、非磁性樹脂であるエポキシ樹脂を１７．０ｖｏｌ％以上で４０．０ｖｏｌ％以下にして、あわせて１００ｖｏｌ％にした複合磁性材料の組成を規定している。
【００２４】
Ｓｉを６．５ｗｔ％、残部Ｆｅからなる磁性粉末を６０．０ｖｏｌ％以上で８３．０ｖｏｌ％以下で、非磁性樹脂であるエポキシ樹脂を１７．０ｖｏｌ％以上で４０．０ｖｏｌ％以下にして、あわせて１００ｖｏｌ％にした複合磁性材料を秤量した後に、プロペラ式の攪拌機により室温で混合する。本発明では、プロペラ式の攪拌機を用いているが、攪拌機は十分混合分散できるものであれば良い。なお、本発明の複合磁性材料は、低粘度なので、通常の攪拌機で３０分以上攪拌すれば、十分混合分散が可能である。
【００２５】
得られたＳｉを６．５ｗｔ％、残部Ｆｅからなる磁性粉末を６０．０ｖｏｌ％以上で８３．０ｖｏｌ％以下で、非磁性樹脂であるエポキシ樹脂を１７．０ｖｏｌ％以上で４０．０ｖｏｌ％以下にして、あわせて１００ｖｏｌ％にした複合磁性材料の混合物と自動巻線機によって予め巻線された空芯コイルとを共にトロイダル形状、楕円形状、又は四角形状のコアに形状の柔軟性を付加する型又は外郭ケースに注入する。なお、ここで示された非磁性樹脂は、エポキシ樹脂に限定されたものではない。
【００２６】
なお、注入では、この複合磁性材料の混合物にある程度の流動性をもたせる必要があるので、この複合磁性材料の混合物と自動巻線機によって予め巻線された空芯コイルとトロイダル形状又は楕円形状又は四角形状のコアに形状の柔軟性を付加する型又は外郭ケースとを加熱し、注入しやすくするために恒温器で加熱する。この加熱温度は、１１０℃で、加熱時間は１時間でおこなう。
【００２７】
次に、キュア工程（熱硬化工程）に進む。キュア工程では、更に温度を高く、加熱時間を長くする。本発明の最良の形態では、加熱温度は、１５０℃で、加熱時間は、３時間でおこなう。
【００２８】
図１、図２、図３、図４、図５、図６に示されるように、得られたＳｉを６．５ｗｔ％、残部Ｆｅからなる磁性粉末を６０．０ｖｏｌ％以上で８３．０ｖｏｌ％以下で、非磁性樹脂であるエポキシ樹脂を１７．０ｖｏｌ％以上で４０．０ｖｏｌ％以下にして、あわせて１００ｖｏｌ％にした複合磁性材料混合物と自動巻線機によって予め巻線された空芯コイルとを共に型１又は外郭ケースに注入し、トロイダル形状又は楕円形状又は四角形状のコアに形状の柔軟性を付加し、キュアして形成された閉磁路コイルにする。なお、型１には、注型部２が備えてある。本発明により、加圧成形を必要としない複合磁性材料の形態を実現し、乾燥工程以降の工程を単純化（加圧成形工程不要で、比較的低温のキュア工程）し、自由な形状に容易に設計が可能にできるので、低背で大電流に対応可能な、低価格の閉磁路コイルの提供が可能になる。
【００２９】
図１、図２、図３、図４、図５、図６に示されるように、磁性粉末と非磁性樹脂とを混合した複合磁性材料からなるコアと巻線コイルで構成した閉磁路コイルの製造方法において、得られたＳｉを６．５ｗｔ％、残部Ｆｅからなる磁性粉末を６０．０ｖｏｌ％以上で８３．０ｖｏｌ％以下で、非磁性樹脂であるエポキシ樹脂を１７．０ｖｏｌ％以上で４０．０ｖｏｌ％以下にして、あわせて１００ｖｏｌ％にした複合磁性材料混合物と自動巻線機によって予め巻線された空芯コイルとを共に形状の柔軟性を付加したトロイダル形状又は楕円形状又は四角形状にした型１又は外郭ケースに注入し、キュアして形成するコア製造工程を含んでなる閉磁路コイルの製造方法である。本発明により、加圧成形を必要としない複合磁性材料の形態の製造方法を実現し、乾燥工程以降の工程を単純化（加圧成形工程不要で、比較的低温のキュア工程）し、自由な形状に容易に設計が可能な閉磁路コイルの製造方法が得られる。
【００３０】
なお、予め巻線された空芯コイルは、図８に示されるように空芯コイルを巻線する自動巻線機で作製される。なお、この自動巻線機は、銅線（丸線）９を巻線モーター７を回転させることで、巻軸部８で銅線９を四角形状に巻線する。図７に示すように、巻軸部８の注型部の形状を丸形状４にしたり、四角形状６にできる。また、丸銅線３や平角銅線５で巻線することもできる。更に、このような予め巻線された空芯コイルと磁性粉末と非磁性樹脂とを混合した複合磁性材料とをキュアして構成した閉磁路コイルは、図９、１０、図１１に示され、コア１１に丸銅線からなる銅線（丸線／平角線）１０の巻線形状も実現できる。
【００３１】
また、本発明を実施するための最良の形態では、自動巻線機によって予め巻線された空芯コイルと前記複合磁性材料とを共に型又は外郭ケースに注入し、キュアして形成された閉磁路コイルの形状を、形状の柔軟性を付加したトロイダル形状又は楕円形状又は四角形状に限定しているが、この形状に限定されるわけではなく、この形状を組み合わせたいかなる形状をも含むものである。
【産業上の利用可能性】
【００３２】
本発明の閉磁路コイルおよびその製造方法は、電源部におけるＥＭＩ対策、力率改善リアクター、平滑用チョークコイル等に利用される。
【図面の簡単な説明】
【００３３】
【図１】本発明の閉磁路コイルを製造するためのトロイダル形状にした型又は外郭ケースの外観を示す平面図。
【図２】本発明の閉磁路コイルを製造するためのトロイダル形状にした型又は外郭ケースの外観を示す側面図。
【図３】本発明の閉磁路コイルを製造するための楕円形状にした型又は外郭ケースの外観を示す平面図。
【図４】本発明の閉磁路コイルを製造するための楕円形状にした型又は外郭ケースの外観を示す側面図。
【図５】本発明の閉磁路コイルを製造するための四角形状にした型又は外郭ケースの外観を示す平面図。
【図６】本発明の閉磁路コイルを製造するための四角形状にした型又は外郭ケースの外観を示す側面図。
【図７】本発明の閉磁路コイルにおける空芯コイルの外観を示す図、図７（ａ）はトロイダル形状の空芯コイルの側面図、図７（ｂ）はトロイダル形状の空芯コイルの平面図、図７（ｃ）は四角形状の空芯コイルの側面図、図７（ｄ）は四角形状の空芯コイルの上面図。
【図８】空芯コイルを巻線する巻線機を示す外観斜視図。
【図９】本発明の閉磁路コイルの平面図。
【図１０】図９の本発明の閉磁路コイルにおける右側面図。
【図１１】図９の本発明の閉磁路コイルにおける断面図。
【図１２】本発明の閉磁路コイルの磁性粉末の含有率（ｖｏｌ％）と透磁率（μ）の相関を示すグラフ。
【符号の説明】
【００３４】
１    型
２    注型部
３    丸銅線
４    丸形状
５    平角銅線
６    四角形状
７    巻線モーター
８    巻軸部
９    銅線
１０    銅線(丸線／平角線)
１１    コア
【図１】
2008034617.tif 000003
【図２】
2008034617.tif 000004
【図３】
2008034617.tif 000005
【図４】
2008034617.tif 000006
【図５】
2008034617.tif 000007
【図６】
2008034617.tif 000008
【図７】
2008034617.tif 000009
【図８】
2008034617.tif 000010
【図９】
2008034617.tif 000011
【図１０】
2008034617.tif 000012
【図１１】
2008034617.tif 000013
【図１２】
2008034617.tif 000014